Brevet FR3068831A1 (20190111)

REVENDICATIONS1. Procédé de réalisation d'un faisceau électrochimique (F) d'un accumulateur (A) métal-ion tel qu'un accumulateur Li-ion, comprenant les étapes suivantes : al/ réalisation d'une électrode de polarité donnée et dont les porosités sont comblées par un électrolyte gélifié, comprenant un substrat (3S) formé d'un feuillard métallique comprenant une bande latérale, dite rive (30), dépourvue de matériau actif d'insertion, et une portion centrale (32) supportant, sur au moins une de ses faces principales, un motif de matériau actif d'insertion d'ion métal de la polarité donnée; a2/ réalisation d'une pluralité d'électrodes d'une polarité opposée à celle donnée et dont les porosités sont comblées par l'électrolyte gélifié, comprenant chacune un substrat (2S) formé d'un feuillard métallique comprenant une bande latérale, dite rive (20), dépourvue de matériau actif d'insertion, et une portion centrale (22) supportant, sur au moins une de ses faces principales, un motif de matériau actif d'insertion d'ion métal de la polarité opposée; bl/ réalisation d'une première membrane (11) d'électrolyte sous la forme d'au moins un polymère gélifié, les dimensions surfaciques de la première membrane étant sensiblement supérieures à celle du motif de l'électrode de la polarité donnée ; b2/ réalisation d'une pluralité de deuxièmes membranes (11) d'électrolyte sous la forme d'au moins un polymère gélifié, les dimensions surfaciques de chaque deuxième membrane étant sensiblement supérieures à celles des motifs d'électrodes de la polarité opposée; cl/ dépôt de la première membrane d'électrolyte gélifiée sur une des faces principales de l'électrode de polarité donnée (2) de sorte à former un support (12), le dépôt étant tel que la première membrane déborde du motif de l'électrode de polarité donnée ; c2/ dépôt de chaque deuxième membrane d'électrolyte gélifiée sur une faces principales des électrodes de polarité opposée de sorte à former un sous-ensemble (13), le dépôt étant tel que la deuxième membrane déborde du motif de l'électrode de polarité opposée ; d/ mise à plat du support (12) constitué de l'électrode de polarité donnée sur laquelle est collée la première membrane; e/ collage d'une des faces principales d'une électrode de polarité opposée sur la première membrane dénuée de l'électrode de polarité donnée, le collage étant réalisé au niveau d'un des bords latéraux du support; 20 f/ bobinage sur lui-même du support de sorte à venir coller également l'autre des faces principales de l'électrode de polarité donnée sur la première membrane ; g/ collage de l'électrode d'un sous-ensemble (13) sur la première membrane, le collage étant réalisé à distance de la portion du support bobinée selon l'étape f/; 5 h/ bobinage sur lui-même du support (12) de sorte à venir coller l'électrode du support sur la deuxième membrane du sous-ensemble (13) tout en superposant les deux électrodes de polarité opposée ; i/ réitération des étapes g/ et h/ avec tous les sous-ensembles de sorte à obtenir le faisceau bobiné. 10\n<CLM>\1\tProcédé selon la revendication 1, l'électrode de polarité donnée formant le support avec la première membrane étant une anode.\n<CLM>\1\tProcédé selon la revendication 1 ou 2, l'étape cl/ étant réalisée par enduction d'un électrolyte polymère gélifié sur la face principale d'électrode de polarité donnée.\n<CLM>\1\tProcédé selon la revendication 3, un film en plastique non adhésif étant 15 appliqué contre la première membrane, le support étant alors enroulé sur lui-même avant l'étape d/, le film plastique étant décollé après l'étape d/ et avant l'étape e/.\n<CLM>\1\tProcédé selon l'une des revendications précédentes, l'étape c2/ étant réalisée par application, sur chacune des électrodes de polarité opposée préalablement découpée, d'une des deuxièmes membranes, préalablement enduite sur un film plastique non adhésif, le 20 film plastique étant décollé une fois l'application réalisée.\n<CLM>\1\tProcédé de réalisation d'un faisceau électrochimique (F) d'un accumulateur (A) métal-ion tel qu'un accumulateur Li-ion, comprenant les étapes suivantes : al réalisation d'une pluralité d'électrodes négatives et d'une pluralité d'électrodes positives, et dont les porosités sont comblées par un électrolyte gélifié, comprenant chacune 25 un substrat (2S, 3S) formé d'un feuillard métallique comprenant une bande latérale, dite rive (20, 30), dépourvue de matériau actif d'insertion, et une portion centrale (22,\n<CLM>\1\tsupportant, sur au moins une de ses faces principales, un motif de matériau actif d'insertion d'ion métal respectivement négatif ou positif; b'/ réalisation d'une pluralité de membranes d'électrolyte sous la forme d'au 30 moins un polymère gélifié, les dimensions surfaciques de chaque membrane étant sensiblement supérieures à celle d'un motif d'électrode ; c'/ empilage alterné des électrodes négative et positive en intercalant à l'unité par collage des membranes d'électrolyte gélifiées, chaque membrane collée débordant des motifs des électrodes négative et positive qui l'encadrent. 21\n<CLM>\1\tProcédé selon la revendication 6, l'étape b'/ étant réalisée par enduction d'un électrolyte polymère gélifié sur un film en plastique non adhésif, le film plastique étant décollé une fois chaque membrane collée à une électrode négative ou positive de 1 ' empilement. 5\n<CLM>\1\tProcédé selon l'une des revendications précédentes, comprenant une étape de découpe de la rive de chaque électrode pour constituer un collecteur de courant de sortie, les collecteurs de courant de sortie positifs étant superposés entre eux et distants de ceux négatifs également superposés entre eux.\n<CLM>\1\tFaisceau électrochimique d'une batterie ou accumulateur au métal-ion, tel 10 qu'un accumulateur lithium-ion (Li-ion), présentant un potentiel électrochimique, en dehors de son emballage, le faisceau comprenant une électrode d'une polarité donnée, une pluralité de membranes à électrolyte polymère gélifié, et une pluralité à d'électrodes de polarité opposée à celle donnée, la pluralité d'électrodes de polarité opposée étant empilée en alternance avec des portions de l'électrode de polarité donnée avec les membranes intercalées 15 à l'unité, l'une des membranes et l'électrode de polarité donnée étant enroulées sur elles- mêmes et au sein de l'empilement.\n<CLM>\1\tFaisceau électrochimique d'une batterie ou accumulateur au métal-ion, tel qu'un accumulateur lithium-ion (Li-ion), présentant un potentiel électrochimique, en dehors de son emballage, le faisceau comprenant un empilement alterné d'une pluralité d'électrodes 20 d'une polarité donnée, et d'une pluralité à d'électrodes de polarité opposée à celle donnée une pluralité de membranes à électrolyte polymère gélifié intercalées à l'unité entre une électrode de la polarité donnée et une électrode adjacente, de polarité opposée.\n<CLM>\1\tBatterie ou accumulateur au métal-ion, tel qu'un accumulateur lithium-ion (Li-ion), comprenant un boitier (6) ou un emballage souple dans lequel un faisceau 25 électrochimique selon la revendication 9 ou 10 est logé.\n<CLM>\1\tBatterie ou accumulateur au métal-ion, le boitier (6) comportant : - un fond (8) auquel est soudé un des collecteurs de courant soudé au faisceau électrochimique et - un couvercle (9) avec une traversée formant une borne de sortie à laquelle est 30 soudée l'autre des collecteurs de courant soudé au faisceau électrochimique.\n<CLM>\1\tBatterie ou accumulateur Li-ion selon la revendication 12, dans laquelle : - le boitier est à base d'aluminium ; - le feuillard métallique d' électrode(s) négative(s) est en cuivre ; 22 - le matériau actif d'insertion d'électrode(s) négative(s) est choisi dans le groupe comportant le graphite, le lithium métal, l'oxyde de titanate Li4Ti05012 ; ou à base de silicium ou à base de lithium, ou à base d'étain et de leurs alliages ; - le feuillard métallique d'électrode(s) positive(s) est en aluminium; 5 - le matériau actif d'insertion d'électrode(s) positive(s) est choisi dans le groupe comportant le phosphate de fer lithié LiFePO4, l'oxyde de cobalt lithié LiCo02, l'oxyde manganèse lithié, éventuellement substitué, LiMn204 ou un matériau à base de LiNi'MnyCoz02 avec x+y+z = 1, tel que LiNi0,33Mno.33Coo.3302, ou un matériau à base de LiNiCoyAlz02 avec x+y+z = 1, tel que l'oxyde de nickel cobalt Aluminium 10 LiNi0,8Co0, A 1 15--0.0502.